Matériau d’électrode positive ternaire, comprenant : un matériau de base au lithium-nickel-cobalt-manganèse ; une couche de revêtement de phosphate ferrique appliquée en revêtement sur un côté périphérique externe du matériau de base au lithium-nickel-cobalt-manganèse ; et une couche de revêtement de bore appliquée en revêtement sur un côté périphérique externe de la couche de revêtement de phosphate ferrique et une partie de la couche de revêtement de bore s’infiltre dans des pores de la couche de revêtement de phosphate ferrique pour être combinée avec une surface externe du matériau de base au lithium-nickel-cobalt-manganèse. Matériau d’électrode positive ternaire selon la revendication 1, dans lequel : une masse de la couche de revêtement de phosphate ferrique représente 0,5 % à 5 % d’une masse brute du matériau d’électrode positive ternaire. Matériau d’électrode positive ternaire selon la revendication 1, dans lequel : une masse de la couche de revêtement de bore représente 0,5 % à 5 % d’une masse brute du matériau d’électrode positive ternaire. Procédé de préparation du matériau d’électrode positive ternaire selon l’une quelconque des revendications 1 à 3, comprenant : le mélange d’une suspension liquide contenant le matériau de base au lithium-nickel-cobalt-manganèse avec une solution de ferrophosphore, le séchage et le fait d’effectuer un frittage primaire sur le mélange pour former la couche de revêtement de phosphate ferrique sur le côté périphérique externe du matériau de base au lithium-nickel-cobalt-manganèse ; et le mélange homogène d’une source de bore avec le matériau de base au lithium-nickel-cobalt-manganèse revêtu de la couche de revêtement de phosphate ferrique et le fait d’effectuer un frittage secondaire sur le mélange pour former la couche de revêtement de bore appliquée en revêtement sur le côté périphérique externe de la couche de revêtement de phosphate ferrique et le fait de laisser une partie de la couche de revêtement de bore s’infiltrer dans les pores de la couche de revêtement de phosphate ferrique pour être combinée avec la surface externe du matériau de base au lithium-nickel-cobalt-manganèse. Procédé de préparation du matériau d’électrode positive ternaire selon la revendication 4, dans lequel : la suspension liquide est obtenue par dispersion du matériau de base au lithium-nickel-cobalt-manganèse dans un premier solvant, le premier solvant comprenant un solvant organique ou de l’eau ; et la solution de ferrophosphore est obtenue par dispersion d’une source ferrique et d’une source de phosphore dans un second solvant, le second solvant comprenant de l’eau. Procédé de préparation du matériau d’électrode positive ternaire selon la revendication 5, dans lequel : la source ferrique comprend un sel ferrique soluble dans l’eau ; et/ou la source de phosphore comprend au moins l’un d’un acide phosphorique et d’un sel de phosphore soluble dans l’eau ; et/ou la source de bore comprend au moins l’un d’un oxyde borique, d’un acide boronique et d’un borate. Procédé de préparation du matériau d’électrode positive ternaire selon la revendication 4, dans lequel : dans la solution de ferrophosphore, une concentration d’ions ferriques est de 0,05 mol/l à 2,5 mol/l et une concentration de radicaux phosphate est de 0,05 mol/l à 2,5 mol/l. Procédé de préparation du matériau d’électrode positive ternaire selon la revendication 4, dans lequel : le séchage est mis en œuvre à une température de 100 °C à 250 °C et le séchage dure 4 heures à 6 heures ; et/ou le frittage primaire est mis en œuvre à une température de frittage de 400 °C à 800 °C et le frittage est mis en œuvre dans une atmosphère d’oxygène pur ; et/ou le frittage secondaire est mis en œuvre à une température de frittage de 700 °C à 800 °C, le séchage par frittage dure 4 heures à 8 heures et le frittage est mis en œuvre dans une atmosphère d’oxygène pur. Plaque d’électrode positive, comprenant : un collecteur d’électrode positive ; et une couche de matériau actif d’électrode positive, dans laquelle la couche de matériau actif d’électrode positive est obtenue par application de suspension épaisse d’ingrédients actifs d’électrode positive en revêtement sur au moins un côté du collecteur d’électrode positive ; et la suspension épaisse d’ingrédients actifs d’électrode positive comprend le matériau d’électrode positive ternaire selon l’une quelconque des revendications 1 à 3. Batterie, comprenant la plaque d’électrode positive selon la revendication 9.